СПОСОБ ГИДРОФОБИЗАЦИИ БЕТОНА

1. Способ изготовления гидрофобизированного бетона или строительного раствора, содержащий стадии:
(А) обеспечения цементного раствора, подходящего для изготовления бетона или строительного раствора;
(Б1) добавления водной дисперсии димера алкилкетена, содержащей:
(а) димер алкилкетена формулы (I):
и/или формулы (II):
где:
1
2
R и R являются одинаковыми или разными углеводородными радикалами, содержащими 10-24 атомов углерода, или димер алкилкетена в твердом виде;
(б) по меньшей мере одно эмульгирующее вещество, которое имеет содержание азота ≤1% по массе, выбранное из группы, состоящей из крахмала, целлюлозы, производного крахмала или производного целлюлозы;
(в) продукт конденсации фенолсульфоновой кислоты и формальдегида, нафталинсульфоновой кислоты и формальдегида или нафталинсульфоновой кислоты, фенола, формальдегида и мочевины, где группы сульфоновой кислоты необязательно могут присутствовать в протонированном или депротонированном или частично в протонированном и частично в депротонированном виде;
где дисперсия имеет плотность заряда в диапазоне от -5 до -150 мкэкв/г;
и позволения цементному раствору затвердевать,
или
(Б2) позволения цементному раствору стадии (А) затвердевать, и нанесения указанной водной дисперсии алкилкетена на поверхность затвердевшего цемента.
2. Способ по п. 1, где указанное эмульгирующее вещество выбирают из крахмала, целлюлозы, модифицированного крахмал и модифицированной целлюлозы.
3. Дисперсия по п. 1 или 2, которая имеет плотность заряда в диапазоне от -10 до -120 мкэкв/г, в частности -20--100 мкэкв/г.
4. Дисперсия по любому из предыдущих пунктов, где по меньшей мере одно эмульгирующее вещество имеет содержание азота в диапазоне от 0,05 до 1% по массе, в частности 0,2-0,8% по массе.
12
24
12
24
5. Способ по любому из предыдущих пунктов, где углеводородные радикалы в формуле I или II выбирают из разветвленного и неразветвленного С-С-алкила или С-С-алкенила.
6. Способ по любому из предыдущих пунктов, где дисперсия димера алкилкетена содержит 5-40 мас. % димера алкилкетена, из расчета общей массы дисперсии.
7. Способ по любому из предыдущих вариантов осуществления, где эмульгирующее вещество имеет вязкость по Брукфильду в 10 мас. %-м водном растворе (RVDV-II+PX, шпиндель 01, 6 об/мин, 20°C) в диапазоне от приблизительно 3 до приблизительно 200 мПа с, в частности, в диапазоне от приблизительно 10 до приблизительно 200 мПа с или приблизительно 10 - приблизительно 100 мПа с.
8. Способ по любому из предыдущих пунктов, где цементный раствор обеспечивают посредством добавления в цементную смесь, подходящую для изготовления бетона, воды.
9. Способ по п. 8, где димер алкилкетена применяют в количестве, которое составляет 0,1-10 мас. %, из расчета общей массы цементной смеси.
10. Способ по п. 7 или 8, где цементный раствор в основном не содержит синтетической смолы, другой, чем продукт конденсации (в).
11. Способ по любому из предыдущих пунктов, где дисперсия димера алкилкетена дополнительно содержит воск или дисперсию (мет)акрилата.
12. Гидрофобизированный бетон или строительный раствор, который можно получить в соответствии с любым из пп. 1-11.
13. Применение дисперсии алкилкетена, как определено в любом из пп. 1-6 или 10 для гидрофобизации бетона или строительного раствора.
14. Применение по п. 13, где дисперсию алкилкетена применяют для объемной гидрофобизации бетона или строительного раствора.
15. Применение по п. 13, где дисперсию алкилкетена применяют для поверхностной гидрофобизации бетона.